(57)【要約】【課題】回路形成基板において層間接続の高信頼化を図る。【解決手段】本発明の回路形成基板の製造用材料においては、Ｂステージ状の基板材料の片面にカバーフィルムを備え、他の面にシート材料を備えており、前記シート材料は液体もしくは流動性の樹脂を吸収する機能を有することを特徴とする。  この本発明によれば、基板材料１が薄いあるいは大きなサイズを採用した場合でもフィルム剥離後の導電性ペースト５の他部材への接触を防止出来るものである。  以上の結果として、導電性ペースト等を用いた層間の電気的接続の品質信頼性が大幅に向上し、高密度で品質の優れた回路形成基板を提供できるものである。【選択図】図４
2007189257.tif 000002
【特許請求の範囲】
【請求項１】
Ｂステージ状の基板材料の片面にカバーフィルムを備え、他の面にシート材料を備えており、前記シート材料は液体もしくは流動性の樹脂を吸収する機能を有することを特徴とする回路形成基板の製造用材料。
【請求項２】
シート材料は紙であることを特徴とする請求項１に記載の回路形成基板の製造用材料。
【請求項３】
シート材料は多孔質樹脂シートであることを特徴とする請求項１に記載の回路形成基板の製造用材料。
【請求項４】
Ｂステージ状の基板材料の片面にカバーフィルムを備え、他の面に金属箔を備えており、前記金属箔は流動性の樹脂を吸収する機能を有することを特徴とする回路形成基板の製造用材料。
【請求項５】
金属箔の表面の平均粗さは、１０点平均粗さＲｚで５μｍ以上、好ましくは１０μｍ以上であることを特徴とする請求項４に記載の回路形成基板の製造用材料。
【請求項６】
基板材料は、導電性ペーストもしくは導電性ペーストを主体とする層間接続手段を備えていることを特徴とする請求項１、請求項４に記載の回路形成基板の製造用材料。
【請求項７】
導電性ペーストもしくは導電性ペーストを主体とする層間接続手段は、シリコン変性したエポキシ樹脂を樹脂成分として含むことを特徴とする請求項６に記載の回路形成基板の製造用材料。
【請求項８】
基板材料は、ガラス繊維織布を補強材として用いたものにエポキシ樹脂を主体とするワニスを含浸して乾燥させたものであることを特徴とする請求項１、請求項４に記載の回路形成基板の製造用材料。
【請求項９】
カバーフィルムは、ポリエチレンテレフタレートで構成され、基板材料から剥離可能であることを特徴とする請求項１、請求項４に記載の回路形成基板の製造用材料。
【発明の詳細な説明】
【技術分野】
【０００１】
本発明は、各種電子機器に利用される回路形成基板の製造工程において用いる回路基板の製造用材料に関するものである。
【背景技術】
【０００２】
近年の電子機器の小型化・高密度化に伴って、電子部品を搭載する回路形成基板も従来の片面基板から両面、多層基板の採用が進み、より多くの回路および部品を基板上に集積可能な高密度基板が開発されている。
【０００３】
従来例について図６を用いて以下に説明する。
【０００４】
図６（ａ）に示す基板材料２１は回路形成基板に用いられるガラス繊維織布に熱硬化性のエポキシ樹脂等を含浸し乾燥等の方法によりＢステージ状態としたいわゆるプリプレグである。基板材料２１には熱ロール等を用いたラミネート法によりフィルム２２を両面に張り付ける。
【０００５】
次に、図６（ｂ）に示すようにレーザ等の加工法により基板材料２１にビア穴２４を形成した後に銅粉等の導電性粒子と熱硬化性樹脂、硬化剤、溶剤などを混練しペースト状にした導電性ペースト２５を充填して図６（ｃ）に示す構成を得る。
【０００６】
その後にフィルム２２を剥離することで図６（ｄ）に示すような導電性ペースト２５が突出した形状を得て、その両側に銅箔２６を配置して熱プレス装置（図示せず）によって加熱加圧することで図６（ｅ）に示すように基板材料２１は熱硬化し、導電性ペースト２５は圧縮されて表裏の銅箔２６が電気的に接続される。その際に、基板材料２１に含浸したエポキシ樹脂は流動し外側に流出する。
【０００７】
その後に端部の余分な部分を切り落として図６（ｆ）のような形状とし、さらにエッチングなどの方法で銅箔２６を所望のパターンに加工して回路２７とし、図６（ｇ）に示すような両面の回路形成基板を作成し、所望の製品サイズに切り分けて図６（ｈ）に示すような回路形成基板としての製品を得る。図６では、通常回路形成基板に配設する外層部のソルダーレジストあるいは回路２７へのめっき処理等の仕上げ処理は図示していないが、必要に応じて配設する。
【０００８】
また、多層回路形成基板を製造する際は、図６に示すようにいったん完成した両面の回路形成基板の上下に導電性ペースト２５を充填した基板材料２１と銅箔２６を、位置合わせをしながら重ね合わせて熱プレスすることで、多層回路形成基板を得ることが出来る。
【０００９】
なお、この出願の発明に関連する先行技術文献情報としては、例えば、特許文献１が知られている。
【特許文献１】特開平６−２６８３４５号公報
【発明の開示】
【発明が解決しようとする課題】
【００１０】
しかしながら、上記のような回路形成基板の製造プロセスにおいては、回路形成基板の薄型化が要求されている現状において、基板材料の厚みが薄くなった際に、基板材料のハンドリング（搬送、運搬）としての製造上の課題が発生する。
【００１１】
すなわち、図６（ｄ）に示されるような、導電性ペースト２５を充填した後にフィルム２２を剥離した基板材料２１について、導電性ペースト２５の突起形状を損なわないためには、基板材料２１を他の部材に接触させることなく保持しながら、フィルム２２の剥離から銅箔２６あるいは他の回路形成基板と重ね合わせる工程までを実施しなければならない。
【００１２】
他の部材と接触した場合には、導電性ペースト２５が層間接続が必要な部分から失われ、必要量より不足するために、完成した回路形成基板において層間接続の品質信頼性が損なわれてしまう。また、接触によりこすり取られた導電性ペースト２５は周囲に拡がってしまい、回路２７の隣接間ショート等の電気的不良を発生させる場合がある。
【００１３】
また、製造効率および製造原価低減の為に、基板材料２１のサイズを大きくして製造工程を実施する際にも、上記するハンドリングとしての課題が生じる。
【００１４】
すなわち、導電性ペースト２５を他の部材に接触させずに工程を実施しようとすると基板材料２１を保持できるのは周辺部のみとなり、基板材料２１の周辺部のみを保持しながら工程内をハンドリングしなければならない。その際に、基板材料２１の厚みが薄いもしくはサイズが大きい場合には基板材料２１の中央部で垂れが発生し、他の部材に接触する確率が高くなってしまう。
【００１５】
この垂れ現象を回避して安定に工程を実施するには、基板材料２１の周辺部を保持する際に機械的に掴む、すなわちチャッキングし、かつ横方向に引っ張ることが有効であるが、設備に改造を施さなければならない箇所が多く、つまりフィルム２２を剥離した後に銅箔２６と積層するまでの工程で全てに適用することは多くの設備にチャッキングおよび引っ張り機構を設けねばならず、結果的に設備コストが高騰してしまう。
【００１６】
また、フィルム２２を剥離した状態の基板材料２１をストックする際には、基板材料２１同士が接触しないように、ストックする為の治具、すなわちストッカに上記と同じチャッキング機構を設けねばならないが、円滑な生産の為にはストッカは相当数を必要とするために、多くのコストを生じる要因となる。
【００１７】
発明者の実験試作あるいは検証では、基板材料２１が回路形成基板の製造に良く用いられるガラス繊維織布にエポキシ樹脂を含浸したプリプレグであると、１００μｍ以下の厚みの基板材料２１で上記の課題が発生し、特に６０μｍ以下の基板材料２１では顕著な問題となった。
【００１８】
基板材料２１のサイズについては、その厚みとも関連するが基板材料２１の縦もしくは横方向のサイズが２００ｍｍ以上になった際に上記の課題が発生し、５００ｍｍ以上で顕著な問題となった。
【００１９】
また、上記したようなチャッキング機構を用いて基板材料２１を挟み込むような機構を試作したところ、チャッキングする箇所で基板材料２１より粉が発生した。すなわち基板材料２１が摩擦等により粉状になって周囲に飛散した。このような粉状の基板材料の破片は高密度回路形成基板の製造工程では、異物として製造歩留まりを低下させる原因となってしまう。
【００２０】
以上のような理由から、薄い基板材料２１あるいはサイズの大きな基板材料２１を容易にハンドリングできる回路形成基板の製造用材料が要望されていた。
【課題を解決するための手段】
【００２１】
本発明の回路形成基板の製造用材料においては、フィルムを剥離した後の基板材料の剛性を向上させるものである。
【００２２】
本発明の製造用材料を用いることによって、簡便な方法でストッカに固定する、またはシート材料と一体化した状態でハンドリングし積層時にシート材料を剥離することを容易に行うことができる。
【００２３】
この本発明によれば、基板材料が薄いあるいは大きなサイズを採用した場合でもフィルム剥離後の導電性ペーストの他部材への接触を防止出来るものである。
【００２４】
以上の結果として、導電性ペースト等を用いた層間の電気的接続の品質信頼性が大幅に向上し、高密度で品質の優れた回路形成基板を提供できるものである。
【００２５】
本発明の請求項１に記載の発明は、Ｂステージ状の基板材料の片面にカバーフィルムを備え、他の面にシート材料を備えており、前記シート材料は液体もしくは流動性の樹脂を吸収する機能を有することを特徴とする回路形成基板の製造用材料としたものであり、Ｂステージ状の基板材料の剛性が向上しハンドリング性が良化するとともに、導電性ペーストもしくは導電性ペーストを主体とする層間接続手段を有する回路形成基板においては、ビア穴中の導電性ペーストの導電粉比率を高めることの製造用材料を提供することができ、これにより回路形成基板の電気的層間接続の信頼性を向上させることができるという効果を有する。
【００２６】
本発明の請求項２に記載の発明は、シート材料は紙であることを特徴とする請求項１に記載の回路形成基板の製造用材料としたものであり、導電ペースト中の流動成分を効率的に吸収でき、これによりビア穴中の導電性ペーストの導電粉比率を高め、さらにシート材料コストが安価になる等の効果を有する。
【００２７】
本発明の請求項３に記載の発明は、シート材料は多孔質樹脂シートであることを特徴とする請求項１に記載の回路形成基板の製造用材料としたものであり、多孔質樹脂シートの多孔質部分に導電性ペースト中の樹脂成分が吸収され、ビア穴中の導電性ペーストの導電粉比率を高めるという作用、効果を有する。
【００２８】
本発明の請求項４に記載の発明は、Ｂステージ状の基板材料の片面にカバーフィルムを備え、他の面に金属箔を備えており、前記金属箔は流動性の樹脂を吸収する機能を有することを特徴とする回路形成基板の製造用材料としたものであり、導電ペースト中の流動成分を効率的に吸収でき、これによりビア穴中の導電性ペーストの導電粉比率を高めることにより層間接続の品質信頼性が向上する。さらにシート材料として金属箔を使用するので、積層する工程でシート材料を剥離し廃棄することなく有効活用できる等の効果を有する。
【００２９】
本発明の請求項５に記載の発明は、金属箔の表面の平均粗さは、１０点平均粗さＲｚで５μｍ以上、好ましくは１０μｍ以上であることを特徴とする請求項４に記載の回路形成基板の製造用材料としたものであり、金属箔が銅箔の場合、１０点平均粗さＲｚで５μｍ以上、好ましくは１０μｍ以上で銅箔表面の粗度を高めることができ毛細管現象と同様に拡散を促進できる。これにより、銅箔に樹脂成分が吸収され、ビア穴中の導電性ペーストの導電粉比率を高めるという作用、効果を有する。
【００３０】
本発明の請求項６に記載の発明は、基板材料は、導電性ペーストもしくは導電性ペーストを主体とする層間接続手段を備えていることを特徴とする請求項１、請求項４に記載の回路形成基板の製造用材料としたものであり、カバーフィルムを張り付けることで基板材料の剛性がさらに向上し、ハンドリングが容易になると同時に、導電性ペーストのビア穴への充填の際、カバーフィルムが印刷マスクの役目を果たすことで効率的な印刷充填が可能となり、また、シート材料がマスクとなることにより基板材料への異物等の付着が防止できる等の効果を有する。
【００３１】
本発明の請求項７に記載の発明は、導電性ペーストもしくは導電性ペーストを主体とする層間接続手段は、シリコン変性したエポキシ樹脂を樹脂成分として含むことを特徴とする請求項６に記載の回路形成基板の製造用材料としたものであり、これにより、部分的に可とう性を付与し、特にビア穴の部分の銅箔が部品取り付け時のランドとなる、いわゆるパッドオンビアと呼ばれる構成の回路形成基板の場合、基板材料と銅箔の接着力を高めるという効果を有する。
【００３２】
本発明の請求項８に記載の発明は、基板材料は、ガラス繊維織布を補強材として用いたものにエポキシ樹脂を主体とするワニスを含浸して乾燥させたものであることを特徴とする請求項１、請求項４に記載の回路形成基板の製造用材料としたものであり、優れた機械的強度、及び高耐熱性能を有するガラス繊維織布を補強材とする基板材料を用いることによって、高性能の回路形成基板を提供できる。
【００３３】
また織布の持つ寸法安定性などの利点を生かしながら、織布を補強材に用いた場合に不織布より不利になるプリプレグ状態での剛性の低下を補完できる効果を有する。
【００３４】
さらに補強材にガラス繊維織布を採用することにより、基板材料として比較的厚みの薄いＢステージ化したプリプレグを提供することが容易となり、高密度基板に適するという効果を有する。
【００３５】
本発明の請求項９に記載の発明は、カバーフィルムは、ポリエチレンテレフタレートで構成され、基板材料から剥離可能であることを特徴とする請求項１、請求項４に記載の回路形成基板の製造用材料としたものであり、軽量かつ寸法安定性に優れているポリエチレンテレフタレートを、カバーフィルムとして用いることで、基板材料の剛性、寸法安定性がさらに向上し、ハンドリングが容易になる。
【００３６】
また、炭酸ガスレーザを用いたビア穴加工が容易であるとともに、基板材料から剥離可能である特徴を有することで、導電性ペーストのビア穴への充填の際、カバーフィルムが印刷マスクの役目を果たすことで効率的な印刷充填が可能となり、また、シート材料がマスクとなることにより基板材料への異物等の付着が防止できる等の効果を有する。
【発明の効果】
【００３７】
本発明の回路形成基板の製造用材料は、Ｂステージ状の基板材料の片面にカバーフィルムを備え、他の面にシート材料を備えており、前記シート材料は液体もしくは流動性の樹脂を吸収する機能を有する構成としたものである。
【００３８】
さらに、Ｂステージ状の基板材料の片面にカバーフィルムを備え、他の面に金属箔を備えており、前記金属箔は流動性の樹脂を吸収する機能を有する構成としたものである。
【００３９】
この本発明によれば、導電性ペースト等の層間接続手段を用いた回路形成基板の製造において、薄い基板材料もしくは大きなサイズの基板材料を用いた回路形成基板の製造が効率的かつ高品質に行えるものである。
【００４０】
特に、基板材料としてのプリプレグの補強材にガラス等の繊維を用いた織布を用いた場合には、織布の持つ寸法安定性などの利点を生かしながら、織布を補強材に用いた場合に不織布より不利になるプリプレグ状態での剛性の低下を補完できる効果を発揮するものである。
【００４１】
また、基板材料の片面に層間接続手段中の一部成分を吸収もしくは吸着するシート材料を配置する構成では、層間接続手段中の一部成分を吸収することで層間接続手段による層間接続抵抗の抵抗値の安定化、信頼性の向上が出来る効果等を発揮するものである。
【発明を実施するための最良の形態】
【００４２】
以下、本発明の実施の形態について、図１から図５を用いて説明する。
【００４３】
（実施の形態１）
図１（ａ）〜（ｈ）は本発明の実施の形態１における回路形成基板の製造方法および回路形成基板の製造用材料を示す工程断面図である。
【００４４】
図１（ａ）に示すように両面に、カバーフィルムとしての厚み２０μｍのフィルム２と、たわみ防止材としての金属シート３を張り合わせた基板材料１を準備する。基板材料１にはガラス繊維織布を補強材として用いエポキシ樹脂を主体とするワニスを含浸して乾燥することでＢステージ化した厚み１００μｍのプリプレグである。フィルム２には厚み２０μｍのポリエチレンテレフタレート（ＰＥＴ）を用いた。必要に応じてフィルム２にはエポキシ樹脂等の熱硬化性樹脂をコーティングしても良い。金属シート３にはステンレスからなる厚み１０μｍで幅１ｍｍの材料を用いた。
【００４５】
張り合わせの手段としては、種々の方法が採用可能であるが、発明者の実験では熱ロールを用いたロールラミネート方式を用いた。この方式は、約１３０℃に加熱した金属もしくはゴム張り金属ロールを上下１対用意し、その間に２枚のフィルム２の間に金属シート３とともに挟持された基板材料１を通すことにより、基板材料１の表面の樹脂が溶融しフィルム２と金属シート３と一体化した状態で仮止めされる。
【００４６】
金属シート３の位置は、基板材料１の外形基準で一定位置になるよう、熱ロールに通す前に位置を調整する。
【００４７】
金属ロールによる加圧力で図１（ａ）に示すように金属シート３は基板材料１に埋設された状態となることで、後述する導電性ペースト充填工程等で凹凸形状が問題になることは無い。
【００４８】
その後に、図１（ｂ）に示すように炭酸ガスレーザを用いて直径約２００μｍのビア穴４を加工した。
【００４９】
その後に、図１（ｃ）に示すように導電性ペースト５をスキージ等の印刷手段（図示せず）を用いてビア穴４に充填した。導電性ペースト５は約１〜５μｍ径の銅粉を熱硬化性樹脂に硬化剤とともに混練したものを用いた。粘度調整等の目的で導電性ペースト５には溶剤などを添加することも可能である。
【００５０】
次に、図１（ｄ）に示すように基板材料１の両面のフィルム２を剥離して、フィルム２の厚み程度に導電性ペースト５が突出した基板材料１を得て、さらにその両面に銅箔６を配置する。
【００５１】
次に、図中上下方向に加熱加圧する熱プレス工程を実施することで図１（ｅ）に示すような形状を得る。その際に基板材料１中の熱硬化性樹脂は流動し所望厚みに成型されるとともに、周囲に一部流れ出す。
【００５２】
次に、図１（ｆ）に示すように基板材料１の周辺部を所望のサイズに切断し整形した後に銅箔６をエッチング等の方法で回路７を形成し、図１（ｇ）に示すようなワークサイズの両面回路形成基板を得た。
【００５３】
さらに、図１（ｈ）に示すように必要な製品サイズに切断し、両面回路形成基板製品とした。金属シート３は、その際に切り落とす位置に配設されており、最終の製品に残存しないように配慮した。
【００５４】
以上のような工程にて回路形成基板を製造した場合に、従来例で述べたようなフィルム２を剥離した後の基板材料１のハンドリング性は金属シート３の剛性により改善されている。すなわち、ガラス繊維織布を補強材として用いエポキシ樹脂を主体とするワニスを含浸して乾燥することでＢステージ化したプリプレグとしての基板材料１は比較的柔らかく、周囲部を保持しても撓み量が大きいが、金属シート３の作用により撓み量が抑えられ、従来例の課題であった導電性ペースト５の他部材への接触等の問題が回避できる。
【００５５】
具体的には、図２（ａ）に断面図を示すが、フィルム２を剥離した後の基板材料１を互いに接触しないよう保管するために、ストッカ９に基板材料１を載せた状態でテーパを持つピン１０により２つのストッカ９の間隔を保つような構成を実現した。
【００５６】
このような構成を以てしても、基板材料１の剛性が不足していると、基板材料１が撓むことにより互いに接触し、導電性ペースト５がビア穴周辺に飛散してしまう。
【００５７】
発明者の検討結果では、ストッカ９に挟持した状態で基板材料１の間隔が１０ｍｍ、すなわちストッカ９の厚みが約１０ｍｍの場合に、金属シート３を備えていない縦３００ｍｍ横５００ｍｍの大きさで厚み６０μｍの基板材料１では接触が生じた。
【００５８】
接触を防止するためには基板材料１の大きさを縦横ともに２５０ｍｍ以下にするか、基板材料１の厚みを１００μｍ以上にする必要があった。対して、ステンレスからなる厚み１０μｍで幅１ｍｍの金属シート３を備えた縦３００ｍｍ横５００ｍｍの大きさで厚み６０μｍの基板材料１では接触は生じなかった。図２（ａ）に示すように金属シート３に溝８を設けることも剛性向上に有効である。
【００５９】
図２（ｂ）は金属シート３を備えた基板材料１を示す斜視図である。
【００６０】
図２（ｃ）はストッカ９に桟１１をたわみ防止手段として設けた例を示す。
【００６１】
このようなストッカ９に図２（ｄ）に示すように基板材料１を積載した場合には、金属シート３の効果とともに桟１１の支持作用により、撓みの問題は完全に防止できる。桟１１の材質としては金属板を縦に配置したものでも良いし、金属あるいは樹脂等のワイヤ等も採用できる。
【００６２】
図２（ｃ）では桟１１は１本であるが必要に応じて複数本もしくは十字状にクロスするような形態も採用出来る。
【００６３】
ただし、基板材料１において桟１１に相当する部位は基板材料１に充填している導電性ペースト５に桟１１が接触する可能性が有るために層間接続部として利用することは出来ない。また、ストッカ９に基板材料１を載せる際の位置精度も重要なものとなる。同様に、金属シート３を張り付けた基板材料１では、金属シート３の部分は穴加工することは出来ないために、レーザ等でビア穴４を加工する設備に位置決めもしくは金属シート３の位置を認識する機構を設けることが有効である。
【００６４】
同様に図３（ａ）にストッカ９に積載した基板材料１の断面を示す。
【００６５】
ストッカ９の基板材料１に接触する部位に保持用ピン１２を備えることで基板材料１の撓みを防止するものである。保持用ピン１２は基板材料１を貫通するようなものでも良いが、基板材料１から生じる破片の発生を極力抑えるために、図３（ａ）に示すように基板材料１に僅かにくい込む程度で良い。
【００６６】
図３（ｂ）には、保持用ピン１２の代わりに滑り止め材１３をストッカ９に設けた例を示す。滑り止め材１３は摩擦係数の大きな樹脂シート等を用いることが好ましい。
【００６７】
また、図１で示した金属シート３を基板材料１と一体化したように、磁性金属シートもしくは磁性金属を含むインク等を基板材料のストッカ９に接触する部位に配設しておき、ストッカ９に滑り止め材１３の代わりに磁性を有するシートを張っておくことで、保持機能を持たせることも可能である。
【００６８】
本実施の形態ではたわみ防止材として金属シートを用いたが、樹脂シート等の使用も可能であり、特に熱可塑性樹脂を用いると加熱加圧した際に軟化、溶融するために基板材料１および導電性ペースト５の圧縮を妨げにくい効果を得ることが出来る。
【００６９】
また、基板材料１自体にたわみ防止材をあらかじめ内蔵した回路形成基板の製造用材料を採用し、その基板材料１に対してフィルム２を張り付けるような構成でも同様の効果が得られる。その際は、基板材料１に用いるガラス繊維織布等の補強材中にあらかじめたわみ防止材として、前述した金属シートや金属ワイヤもしくは太径のガラス繊維等を配設しておく等の手段も採用出来る。また、フィルム２を張り付ける前に基板材料１にたわみ防止材を張り付ける工法も可能である。
【００７０】
なお、本実施の形態ではストッカに対して保持用ピン、滑り止め材、磁性体材料、桟等の滑り防止手段あるいはたわみ防止手段を設けたが、基板材料を保管するストッカに対してのみならず、積層設備等で基板材料をハンドリングする部分に同様の対策を施すことで同様の効果が得られる。たとえば、図１（ｄ）のような構成物を積層する設備には当然フィルム２を剥離した基板材料１をハンドリングしたり仮置きするステージ等が必要になるが、その部位に本実施の形態で説明した構成を適用することで同様の効果が得られる。
【００７１】
また、本発明は上記したような導電性ペーストを用いた回路形成基板の製造において格別の効果をもたらすが、導電性ペーストを用いない回路形成基板の製造においても、厚みの薄いもしくはサイズの大きな基板材料を用いた際には同様の課題解決が出来る。その際には、導電性ペーストの接触ではなく、ハンドリングの際に基板材料が他部材にこすれることで粉塵の発生を招いたり、回路７等を形成するためにエッチング装置等に基板材料を通過させた際に、ローラ等に基板材料が巻き込まれる等の課題が発生するものである。そのような課題に対しても本発明の製造用材料の構成は有効に作用し、回路形成基板の製造において歩留まり、品質の向上に貢献出来る。
【００７２】
（実施の形態２）
図４（ａ）〜（ｈ）は本発明の実施の形態２における回路形成基板の製造方法および回路形成基板の製造用材料を示す工程断面図である。
【００７３】
図４（ａ）に示すように片面に厚み２０μｍのフィルム２を張り合わせた基板材料１を準備する。基板材料１にはガラス繊維織布を補強材として用いエポキシ樹脂を主体とするワニスを含浸して乾燥することでＢステージ化した厚み１００μｍのプリプレグである。フィルム２には厚み２０μｍのポリエチレンテレフタレート（ＰＥＴ）を用いた。必要に応じてフィルム２にはエポキシ樹脂等の熱硬化性樹脂をコーティングしても良い。張り合わせの方法は実施の形態１で示したものと同様であるが、フィルム２が片面にしか配設していないので、熱ロールに基板材料１が接着してしまわないように離型性を熱ロールに持たせる、離型シートをフィルム２の無い側に張り付けして剥がす等の対策をすることが好ましい。
【００７４】
その後に、図４（ｂ）に示すように炭酸ガスレーザを用いて直径約２００μｍのビア穴４を加工した。
【００７５】
その後に、図４（ｃ）に示すように吸収シート１５を基板材料１の下に敷き、スキージ１４を用いて導電性ペースト５をビア穴４に充填する。導電性ペースト５は実施の形態１と同様のものである。また、吸収シート１５は、層間接続手段としての導電性ペースト５中の一部成分を吸収もしくは吸着する機能を有しているものである。
【００７６】
吸収シート１５の下側より軽く吸引することが、基板材料１の固定および導電性ペースト５のビア穴４への充填性を高める意味で有効である。
【００７７】
充填後、一定時間保持することで図４（ｃ）に示すように導電性ペースト５中の樹脂成分１６が吸収シート１５に浸透する。その際に前記吸引を続けることが浸透性および基板材料１と吸収シート１５の密着を保つ上で好ましい。
【００７８】
樹脂成分１６が吸収シート１５に浸透し吸収されることで、後述する加熱加圧し一体化させる工程の前に導電性ペースト５の金属粉等の導電性成分と熱硬化性樹脂および硬化剤、溶剤等からなる樹脂成分１６の比率が、導電性成分の割合が高まる方向に変化する。このことにより、ビア穴４への充填性および印刷作業として導電性ペースト５の取り扱い性を高めるために比較的樹脂成分１６の多い粘度の低い導電性ペースト５を使用しながらも、加熱加圧前にビア穴４より樹脂成分１６を排出することで導電性成分比率を高めて層間接続手段としての機能、導電性、信頼性を高めることが両立出来るという格別の効果が得られるものである。
【００７９】
次に、図４（ｄ）に示すように、吸収シート１５を基板材料１と概略同じ大きさに切断してハンドリングしやすい状態に加工する。
【００８０】
さらに、図４（ｅ）に示すように銅箔６上に上下反転した状態で基板材料１を配置する。
【００８１】
次に、図４（ｆ）に示すように吸収シート１５を取り除き銅箔６を基板材料１の上方に載せて、加熱加圧することで一体化させ図４（ｇ）のような形状を得る。吸収シート１５を取り除く際は、導電性ペースト５がとられないように、層間接続手段と前記シート材料の接触部分に対して剪断方向すなわち図中横方向に引っ張ることで剥がすことが好ましい。
【００８２】
この状態で、導電性ペースト５は圧縮されており電気的層間接続を発現する。吸収シート１５に樹脂成分１６が吸収されることはビア穴４中の導電性ペースト５の導電粉比率を高める意味で有効である。
【００８３】
次に不要部分を切断して、図４（ｈ）に示す両面回路形成基板を得る。
【００８４】
本実施の形態では、図４（ｄ）の状態で基板材料１と吸収シート１５が密着したものとなり基板材料１単独の場合と比較して剛性が向上するのでハンドリング性が向上する。基板材料１と吸収シート１５の密着は、現実の工程ではビア穴４の単位面積当たりの個数が多いために導電性ペースト５の粘性によって保つことも可能であるが、吸収シート１５に僅かな粘着性を持たせることも有効である。
【００８５】
吸収シート１５の材質は、ポリプロピレン等の樹脂からなる多孔質樹脂シート等でも良いし、紙を用いることも出来る。
【００８６】
また、そのような材料の表面に粘着性を持たせるために、溶剤などで希釈した熱可塑性樹脂等を塗布することも有効である。
【００８７】
発明者の実験では厚み５０μｍの紙を用いて良好な結果を得た。
【００８８】
（実施の形態３）
図５（ａ）〜（ｈ）は本発明の実施の形態３における回路形成基板の製造方法および回路形成基板の製造用材料を示す工程断面図である。
【００８９】
図５（ａ）〜（ｂ）については、実施の形態２と同様である。
【００９０】
次に図５（ｃ）に示すように、基板材料１の下側に銅箔６ａを敷き、スキージ１４を用いて、導電性ペースト５を充填する。
【００９１】
図５（ｃ）の状態もしくは図５（ｄ）の状態で一定時間保持することで、図５（ｄ）に示すように、銅箔６ａ上に樹脂成分１６が拡散する。すなわち、金属箔としての銅箔６ａは、層間接続手段である導電性ペースト５中の一部成分を吸収もしくは吸着する機能を有しているものといえる。
【００９２】
発明者の実験では１０秒以上の保持で効果が顕著なものとなった。その際に加熱することも樹脂成分１６の粘度を下げて拡散を促進する効果がある。
【００９３】
また、銅箔６ａ表面の粗度を高めることで毛細管現象と同様に拡散を促進できる。発明者の検証では１０点平均粗さＲｚで５μｍ以上、好ましくは１０μｍ以上で効果が確認出来た。次に基板材料１に銅箔６ａが密着した状態で上下反転し、図５（ｅ）に示すように銅箔６の上に載せる。その際のハンドリングは、基板材料１に銅箔６ａが密着しているために剛性が確保され容易な作業である。
【００９４】
図５（ｅ）の状態で一定時間保持することで、銅箔６上にも樹脂成分１６が図５（ｆ）に示すように拡散する。
【００９５】
また、後述する加熱加圧工程の準備作業として、図５（ｅ）の状態で、基板材料１をステンレス等の鏡面板等に挟み込み、加熱加圧装置に導入して加熱プレスを行うような実施形態でも、前記鏡面板に挟み込んだ状態で保持時間を設けることで本発明の効果を得ることが出来る。その場合の保持時間はおおよそ１０分以上から効果が見られるが、好ましくは６０分以上の保持時間で顕著な効果を得ることが出来た。
【００９６】
この状態で加熱加圧することで、一体成型および基板材料１の樹脂を硬化させ、図５（ｇ）に示すような構成を得て、周囲の不要部を切断し、図５（ｈ）に示すような両面基板を得る。その後に所望の回路を形成して両面回路形成基板を得る。
【００９７】
このような構成では、図５（ｈ）に示すように、ビア穴４すなわち層間接続形成部の周囲に樹脂成分１６が基板材料１の樹脂と一体化した形で硬化しており、樹脂成分１６の組成を調整することで、ビア穴４周辺で銅箔６と基板材料１の接着力を高める効果を得ることも可能である。
【００９８】
発明者の検証では一例としてシリコン変性したエポキシ樹脂を樹脂成分１６として採用することで部分的に可とう性を付与し接着力が高まることが確認できた。特に落下衝撃等の加速度的ストレスに対して有効であった。
【００９９】
すなわち、銅箔６に電子部品が半田付けされて電子機器となった際に、電子機器としての落下衝撃試験を実施した際に、半田付けした電子部品に大きなストレスがかかり銅箔６が剥がれてしまう問題があったが、本発明の構成を用いて銅箔６の下に可とう性のある樹脂を配置することで耐衝撃性を高めることが出来た。
【０１００】
このような構成の回路形成基板ではビア穴４の部分の銅箔が部品取り付け時のランドとなるパッドオンビアと呼ばれる構成になることも多く、基板材料１と銅箔６の接着力を高めることは回路形成基板の信頼性向上につながるものである。
【０１０１】
基板材料１として前記のシリコン変性樹脂等を使用することは、材料コストおよび回路形成基板の曲げ剛性等を低下させる等の理由で採用しにくい場合が多い。そのような場合でも本発明の実施形態の適用により必要な部位の接着強度向上が実現できる。
【０１０２】
また、実施の形態２で説明したような、樹脂成分１６の拡散により導電性ペースト５による層間接続品質の向上効果は本形態においても得られるものである。
【０１０３】
また、本実施の形態では出発材料として基板材料１の片面にフィルム２を張り付けているが、両面にフィルム２を張り付けた場合でも銅箔６への樹脂成分１６の拡散による効果は保持時間の確保等により有効とすることが可能である。
【０１０４】
以上述べた実施の形態１から３で基板材料すなわちプリプレグとして説明した材料の例としては、通常のガラス繊維織布あるいは不織布に熱硬化性樹脂を含浸しＢステージ化したものを用いることが可能でガラス繊維の代わりにアラミド等の有機繊維を採用することもできる。
【０１０５】
またプリプレグに代えてＢステージフィルムもしくはポリイミド等の樹脂フィルムと接着剤からなるＢステージ材料の使用も可能である。
【０１０６】
また、織布と不織布を混成した材料、たとえば２枚のガラス繊維の間にガラス繊維不織布を挟み込んだような材料を補強剤として用いることも可能である。
【０１０７】
また、本発明の実施の形態で基板材料もしくは熱硬化性樹脂と記述した部分の熱硬化性樹脂の例としては、エポキシ系樹脂、エポキシ・メラミン系樹脂、不飽和ポリエステル系樹脂、フェノール系樹脂、ポリイミド系樹脂、シアネート系樹脂、シアン酸エステル系樹脂、ナフタレン系樹脂、ユリア系樹脂、アミノ系樹脂、アルキド系樹脂、ケイ素系樹脂、フラン系樹脂、ポリウレタン系樹脂、アミノアルキド系樹脂、アクリル系樹脂、フッ素系樹脂、ポリフェニレンエーテル系樹脂、シアネートエステル系樹脂等の単独、あるいは２種以上混合した熱硬化性樹脂組成物あるいは熱可塑性樹脂で変性された熱硬化性樹脂組成物を用いることができ、必要に応じて難燃剤や無機充填剤の添加も可能である。
【０１０８】
また、両面回路形成基板のみならず、従来例で説明したような多層回路形成基板を製造する際にも本発明の適用は可能である。
【０１０９】
また、層間接続手段として導電性ペーストを用いて説明したが、導電性ペーストとしては銅粉等の導電性粒子を硬化剤を含む熱硬化性樹脂に混練したものの他に、導電性粒子と熱プレス時に基板材料中に排出されてしまうような適当な粘度の高分子材料、あるいは溶剤等を混練したもの等多種の組成が利用可能である。
【０１１０】
さらに、導電性ペースト以外にめっき等により形成したポスト状の導電性突起や、ペースト化していない比較的大きな粒径の導電性粒子を単独で層間接続手段として用いることも可能である。
【０１１１】
また、層間接続手段としてめっきスルホール等を用いた際にも本発明の適用は可能である。すなわち、基板材料に層間接続手段を積層前に配設しないような場合においても、基板材料が薄い等の理由でハンドリングが困難な際には、以上説明してきたような、たわみ防止材等の利用が有効である。
【産業上の利用可能性】
【０１１２】
以上述べたように、基板材料の厚みおよびサイズに関係なく導電性ペースト等の層間接続手段を用いた層間の電気的接続の信頼性が大幅に向上し、高品質の高密度回路形成基板を提供できるものであり、産業上の利用可能性は大といえる。
【図面の簡単な説明】
【０１１３】
【図１】本発明の実施の形態１における回路形成基板の製造方法および回路形成基板の製造用材料を示す工程断面図
【図２】同実施の形態における回路形成基板の製造方法および回路形成基板の製造用材料を示す断面図および斜視図
【図３】同実施の形態における回路形成基板の製造方法および回路形成基板の製造用材料を示す断面図
【図４】本発明の実施の形態２における回路形成基板の製造方法および回路形成基板の製造用材料を示す工程断面図
【図５】本発明の実施の形態３における回路形成基板の製造方法および回路形成基板の製造用材料を示す工程断面図
【図６】従来例における回路形成基板の製造方法を示す工程断面図
【符号の説明】
【０１１４】
１  基板材料
２  フィルム
３  金属シート
４  ビア穴
５  導電性ペースト
６、６ａ  銅箔
７  回路
８  溝
９  ストッカ
１０  ピン
１１  桟
１２  保持用ピン
１３  滑り止め材
１４  スキージ
１５  吸収シート
１６  樹脂成分
【図１】
2007189257.tif 000003
【図２】
2007189257.tif 000004
【図３】
2007189257.tif 000005
【図４】
2007189257.tif 000006
【図５】
2007189257.tif 000007
【図６】
2007189257.tif 000008